(57)【特許請求の範囲】
【請求項１】
黄銅鉱（ＣｕＦｅＳ２）を主体とする精鉱粒子に対し、硫黄（Ｓ）を前記精鉱粒子中の銅に対して１．０から１．２のモル比で添加し、前記硫黄（Ｓ）と反応させることによって、前記精鉱粒子を、銅藍（ＣｕＳ）および黄鉄鉱（ＦｅＳ２）を主体とする硫化精鉱粒子に変換する硫化変換工程と、
前記硫化精鉱粒子を、５０％粒子径が３０μｍ〜５０μｍになるように摩鉱処理する摩鉱工程と、
前記摩鉱工程で得られる摩鉱精鉱粒子に対して粒子径差と比重差とに基づいて選別処理することによって、Ｃｕ品位の高い細粒とＦｅ品位の高い粗粒とに分離する分離工程と、を含むことを特徴とする銅精鉱の処理方法。
【請求項２】
前記硫化変換工程は、４００℃〜４５０℃で行うことを特徴とする請求項１記載の銅精鉱の処理方法。
【請求項３】
前記分離工程において、５０％粒子径が５μｍ〜１５μｍの細粒と、５０％粒子径が３５μｍ〜５５μｍの粗粒とに分離することを特徴とする請求項１または２記載の銅精鉱の処理方法。
【請求項４】
前記摩鉱工程において、湿式粉砕装置または乾式粉砕装置を用いることを特徴とする請求項１〜３のいずれかに記載の銅精鉱の処理方法。
【請求項５】
前記摩鉱工程において、ボールミル、ジェットミル、アトリッションミル、またはチューブミル、あるいはこれらの組み合わせを用いることを特徴とする請求項４記載の銅精鉱の処理方法。
【請求項６】
前記選別処理において、テーブル選別機、遠心式分級機、慣性式分級機、重力式分級機、あるいはこれらの組み合わせを用いることを特徴とする請求項１〜５のいずれかに記載の銅精鉱の処理方法。
【請求項７】
前記分離工程で得られた粗粒に対して、前記摩鉱工程および前記分離工程を再度実施することを特徴とする請求項１〜６のいずれかに記載の銅精鉱の処理方法。
【請求項８】
前記分離工程で得られた細粒および粗粒に対して、そのままあるいは摩鉱・粉砕してから浮遊選鉱に供することを特徴とする請求項１〜７のいずれかに記載の銅精鉱の処理方法。
【発明の詳細な説明】
【技術分野】
【０００１】
本発明は、銅精鉱の処理方法に関する。
【背景技術】
【０００２】
銅鉱山で産出される銅鉱石は、主に硫化鉱である。硫化鉱を大別すると、輝銅鉱（Ｃｕ２Ｓ）、銅藍（ＣｕＳ）などの鉱物を主体とした比較的高銅品位の二次硫化鉱と、黄銅鉱（ＣｕＦｅＳ２）を主体とする初生硫化鉱とに分けられる。近年、銅鉱山で採取される銅鉱石は、後者主体となっている。その結果、鉄、硫黄などの不純物が増加し、銅品位は低下傾向にある。このことは、鉱山で銅製錬向けに生産する銅精鉱の銅品位の低下、鉄分、硫黄分などの増加などの要因となる。
【０００３】
一般に、銅精鉱の製錬を経て、銅は製品電気銅として、鉄分はスラグとして、硫黄分は硫酸として回収される。近年の銅精鉱の低品位化は、銅製錬プロセスにおける製造コストの上昇を招く。さらに国内の銅製錬業においては、銅製錬で生じるスラグおよび硫酸の需給悪化に見舞われ、多くが採算の合わない輸出に向けられており、事業収益を圧迫している。今後さらに銅精鉱の銅品位低下が進めば、これらスラグおよび硫酸の問題が顕著となり、事業存続にも影響を及ぼすと考えられる。
【０００４】
これらの問題を解決する一手段として、銅精鉱の予備処理法の応用がある。予備処理法とは、黄銅鉱（ＣｕＦｅＳ２）を主体とする銅精鉱粒子を硫黄（Ｓ）とともに所定の温度で反応させ、銅藍（ＣｕＳ）と黄鉄鉱（ＦｅＳ２）とで構成される精鉱粒子に硫化変換する処理のことである。この硫化変換反応は、浸出が困難な黄銅鉱を比較的浸出が容易な形態にするという意味で湿式製錬の前処理法として知られているが、予備処理から湿式製錬までのトータルコストの観点から現状普及していないプロセスである。
【０００５】
上記問題を解決する他の手段として、硫黄による硫化変換反応後の銅藍と黄鉄鉱とを選別し、銅藍主体の高銅品位精鉱として乾式製錬に供する方法がある（例えば、特許文献１参照）。特許文献１では、銅藍と黄鉄鉱との選別において、静電的方法、重力的方法、磁気的方法、風力的方法、粒径的方法、ハイドロサイクロン法、浮遊選鉱あるいはこれらの組み合わせにより行うことが開示されている。
【先行技術文献】
【特許文献】
【０００６】
【特許文献１】国際公開第２００８／０７４８０５号
【発明の開示】
【発明が解決しようとする課題】
【０００７】
しかしながら、特許文献1では、銅藍と黄鉄鉱とを選別する具体的な方法については記述されていない。
【０００８】
本発明は上記の課題に鑑み、Ｆｅ品位の低い銅精鉱を効率良くかつ経済的に回収することができる銅精鉱の処理方法を提供することを目的とする。
【課題を解決するための手段】
【０００９】
本発明に係る銅精鉱の処理方法は、黄銅鉱（ＣｕＦｅＳ２）を主体とする精鉱粒子に対し、硫黄（Ｓ）を前記精鉱粒子中の銅に対して１．０から１．２のモル比で添加し、前記硫黄（Ｓ）と反応させることによって、前記精鉱粒子を、銅藍（ＣｕＳ）および黄鉄鉱（ＦｅＳ２）を主体とする硫化精鉱粒子に変換する硫化変換工程と、前記硫化精鉱粒子を、５０％粒子径が３０μｍ〜５０μｍになるように摩鉱処理する摩鉱工程と、前記摩鉱工程で得られる摩鉱精鉱粒子に対して粒子径差と比重差とに基づいて選別処理することによって、Ｃｕ品位の高い細粒とＦｅ品位の高い粗粒とに分離する分離工程と、を含むことを特徴とするものである。本発明に係る銅精鉱の処理方法においては、Ｆｅ品位の低い銅精鉱を効率良くかつ経済的に回収することができる。
【００１０】
前記硫化変換工程は、４００℃〜４５０℃で行ってもよい。前記分離工程において、５０％粒子径が５μｍ〜１５μｍの細粒と、５０％粒子径が３５μｍ〜５５μｍの粗粒とに分離してもよい。前記摩鉱工程において、湿式粉砕装置または乾式粉砕装置を用いてもよい。前記摩鉱工程において、ボールミル、ジェットミル、アトリッションミル、またはチューブミル、あるいはこれらの組み合わせを用いてもよい。
【００１１】
前記選別処理において、テーブル選別機、遠心式分級機、慣性式分級機、重力式分級機、あるいはこれらの組み合わせを用いてもよい。前記分離工程で得られた粗粒に対して、前記摩鉱工程および前記分離工程を再度実施してもよい。前記分離工程で得られた細粒および粗粒に対して、そのままあるいは摩鉱・粉砕してから浮遊選鉱に供してもよい。
【発明の効果】
【００１２】
本発明によれば、Ｆｅ品位の低い銅精鉱を効率良くかつ経済的に回収することができる銅精鉱の処理方法を提供することができる。
【図面の簡単な説明】
【００１３】
【図１】実施形態に係る銅精鉱の処理方法の一例を示す工程図である。
【図２】電子線マイクロアナライザで同定した銅藍および黄鉄鉱のマッピングにより得られた精鉱粒子である。
【図３】テーブル選別機の一例を示す模式図である。
【図４】実施例１に係る銅精鉱の処理方法を示す工程図である。
【図５】ＸＲＤによる分析結果を示す図である。
【図６】摩鉱処理後の粒度分布を示す図である。
【図７】Ｃｕ品位の高い細粒の粒度分布測定結果を示す図である。
【図８】Ｆｅ品位の高い粗粒の粒度分布測定結果を示す図である。
【図９】Ｃｕ品位の高い細粒のＸＲＤ解析結果を示す図である。
【図１０】Ｆｅ品位の高い粗粒のＸＲＤ解析結果を示す図である。
【図１１】実施例２に係る銅精鉱の処理方法を示す工程図である。
【図１２】摩鉱処理後の粒度分布を示す図である。
【図１３】比較例に係る銅精鉱の処理方法を示す工程図である。
【図１４】摩鉱処理後の粒度分布を示す図である。
【発明を実施するための形態】
【００１４】
以下、本発明を実施するための実施形態について説明する。
【００１５】
（実施形態）
本実施形態は、硫化変換した銅精鉱粒子を摩鉱することによって、銅藍と黄鉄鉱とを分離し、Ｆｅ品位の低い銅藍主体の銅精鉱を回収することによって、銅精鉱に含まれる鉄量・硫黄量を低減し、銅製錬プロセスのコスト低減、スラグ・硫酸の発生量減少による事業採算の改善などを可能とするプロセスを供するものである。
【００１６】
本実施形態に係る対象処理物は、銅精鉱である。特には、黄銅鉱（ＣｕＦｅＳ２）を主体とする銅精鉱である。黄銅鉱主体の銅精鉱は、銅を２５ｗｔ％から４０ｗｔ％、鉄を２０ｗｔ％から３５ｗｔ％含有する。このような黄銅鉱は、鉄を多く含むためく、製錬工程において、多量のスラグ発生をもたらす。
【００１７】
図１は、本実施形態に係る銅精鉱の処理方法の一例を示す工程図である。図１を参照して、まず、銅精鉱に対して、硫化変換工程を実施する。例えば、銅精鉱中の銅（Ｃｕ）に対して、硫黄（Ｓ）を１．０から１．２のモル比で添加する。硫黄は、一例として、単体硫黄の状態で添加し、よく混合する。混合した処理物に対して、不活性雰囲気において、所定の温度および所定の時間で熱処理を施す。この熱処理は、例えば、ロータリキルンなどを用いて行うことができる。例えば、不活性雰囲気として、窒素ガスを用いることができる。また、熱処理時間を３０分〜６０分とすることが好ましい。未反応黄銅鉱の残存量を低下させることができるからである。
【００１８】
熱処理温度は、４００℃〜４５０℃であることが好ましい。例えば４００℃未満の３５０℃または３７５℃で硫化変換工程を実施した場合、硫化変換前の銅精鉱に含まれる主化合物である黄銅鉱（ＣｕＦｅＳ２）の残存量が多くなるため、銅藍と黄鉄鉱としてＣｕとＦｅとを分離する本プロセスにそぐわない。また、４５０℃を上回る温度で処理した場合、銅藍の状態が不安定となり、Ｂｏｒｎｉｔｅ（Ｃｕ５ＦｅＳ４）、Ｎｕｋｕｎｄａｍｉｔｅ（（Ｃｕ，Ｆｅ）４Ｓ４）などが生成することによって、ＣｕとＦｅとの分離が困難となる。したがって、熱処理温度は、４００℃〜４５０℃であることが好ましい。
【００１９】
上記熱処理の結果、銅藍と黄鉄鉱とで構成される硫化精鉱粒子が得られる。この硫化精鉱粒子は、内殻として黄鉄鉱が存在し、黄鉄鉱を銅藍が外殻として覆って構成されている。図２は、電子線マイクロアナライザ（ＥＰＭＡ）で同定した銅藍および黄鉄鉱のマッピングにより得られた硫化精鉱粒子である。図２を参照して、淡灰色の黄鉄鉱を濃灰色の銅藍が覆っている。このような硫化精鉱粒子から銅藍を主体に回収するためには、各硫化精鉱粒子を銅藍と黄鉄鉱とに単体分離することが必要である。
【００２０】
そこで、再度図１を参照して、硫化変換工程を経た精鉱粒子に対して摩鉱工程を施す。なお、銅藍と黄鉄鉱とを比重差および粒子径差に基づいて選別するためには、外殻の銅藍を剥ぎ取りつつも内殻の黄鉄鉱を破壊しないように残存させることが望まれる。過度な摩鉱は黄鉄鉱を微細化してしまうことから、摩鉱条件には最適範囲が存在する。
【００２１】
外殻の銅藍を剥ぎ取りつつも内殻の黄鉄鉱を破壊しないように残存させることができる摩鉱条件においては、銅藍は２μｍ〜２０μｍ程度の粒子径で剥ぎ取られ、内殻の黄鉄鉱の粒子径は３０μｍ〜７０μｍ程度となる。本発明者らが鋭意試験・調査した結果、上記粒子径範囲を実現するためには、外郭に存在する銅藍を摩鉱により分離しテーブル選別機で選別するのに適した粒子径は、５０％粒子径で３０μｍ〜５０μｍであることがわかった。
【００２２】
摩鉱工程において、湿式粉砕装置または乾式粉砕装置を用いることができる。粉砕装置として、例えば、ボールミル、ジェットミル、アトリッションミル、チューブミル等を用いることができる。５０％粒子径３０μｍ〜５０μｍ程度に粉砕できるものであれば、種類は問わない。ただし、外殻に存在する銅藍を削り取り、内部に存在する黄鉄鉱を粗大な状態で温存することができる粉砕装置が好ましい。
【００２３】
次に、摩鉱工程で得られる精鉱粒子に対して、粒子径差と比重差とに基づいて選別処理し、Ｃｕ品位の高い細粒とＦｅ品位の高い粗粒とに分離する。選別処理においては、テーブル選別機、遠心式分級機、慣性式分級機、重力式分級機、あるいはこれらの組み合わせを用いることができる。テーブル選別機は、機械的に簡易な構造を有しかつ低摩耗性を有する装置であることから、メンテナンス、運転コストなどの点で他の選別機と比べて有利であり、良好な選別成績を容易に得ることができる。したがって、テーブル選別機を用いることが好ましい。
【００２４】
図３は、テーブル選別機の一例を示す模式的な上面図である。テーブル選別機は、粒子径差と比重差とに基づいて対象物を分離する装置である。テーブル面に投入された摩鉱後の精鉱粒子のスラリーは、テーブル面の揺動運動によって粒子径の大きいものと小さいものとが選別され、シャワー水流によって比重の大きいものと小さいものとが選別される。図３の例では、回収位置１で比重が小さく粒子径が大きいものが回収され、回収位置３では比重が大きく粒子径が大きいものと比重が小さく粒子径が小さいものが回収され、回収位置２では回収位置１と回収位置３との中間の特性を示すものが回収されるのが一般的である。ただし、スラリーを形成する粒子の粒子径、シャワー水流の条件等により回収位置で回収される粒子の特性は異なる。例えば、粒子径が数μｍの粒子は、水流に随伴しやすいため比重差にかかわらず回収位置１で回収されることが多い。
【００２５】
硫化変換工程で得られる硫化精鉱粒子において黄鉄鉱粒子を銅藍が覆っていることから、摩鉱工程において得られる銅藍の粒子径は比較的小さく、黄鉄鉱の粒子径は比較的大きくなる。また、銅藍の比重は比較的小さく、黄鉄鉱の比重は比較的大きい。したがって、選別機を用いた選別処理を介して細粒と粗粒とに分離することによって、Ｃｕ品位の高い細粒（銅藍比率が高くＦｅ品位の低い粒子）とＦｅ品位の高い粗粒（黄鉄鉱比率の高い粒子）とに分離することができる。例えば、分離回収されるＣｕ品位の高い細粒の５０％粒子径は５μｍ〜１５μｍであることが好ましく、Ｆｅ品位の高い粗粒の５０％粒子径は３５μｍ〜５５μｍであることが好ましい。
【００２６】
次に、Ｃｕ品位の高い細粒を選別精鉱として回収する。この選別精鉱を銅製錬原料として用いることによって、スラグ発生量の少ない銅製錬を行うことができる。一方、Ｆｅ品位の高い粗粒を選別尾鉱として回収する。なお、この選別尾鉱に対して、再度、摩鉱工程、選別処理および分離工程を実施することによって、Ｃｕ品位の高い細粒を回収することができる。
【００２７】
なお、上記Ｃｕ品位の高い細粒およびＦｅ品位の高い粗粒を、そのままあるいは摩鉱・粉砕した後に浮遊選鉱に供することによって、ＣｕおよびＦｅをそれぞれ選別精鉱と選別尾鉱とに濃縮することができる。
【００２８】
本実施形態によれば、Ｆｅ品位の低い銅精鉱を効率良くかつ経済的に回収することができる。
【実施例】
【００２９】
以下、上記実施形態に基づく実施例について説明する。
【００３０】
（実施例1）
図４は、実施例１に係る銅精鉱の処理方法を示す工程図である。黄銅鉱主体の銅精鉱（Ｃｕ品位＝３４ｗｔ％、Ｆｅ品位＝２４ｗｔ％）と単体硫黄とをモル比で銅精鉱中Ｃｕ：硫黄＝１．０：１．２で混合し、窒素雰囲気中において４２５℃で６０分間熱処理することで黄銅鉱を銅藍と黄鉄鉱に変換した。図５のＸＲＤによる分析結果の通り、硫化変換後に銅藍と黄鉄鉱とが生成していることがわかる。
【００３１】
次に、銅藍と黄鉄鉱とに変換した銅精鉱（Ｃｕ品位＝３０ｗｔ％、Ｆｅ品位＝２１ｗｔ％）を、湿式ボールミルにより摩鉱し、図６の粒度分布を示す摩鉱精鉱を得た。このときのスラリー濃度は３０ｗｔ％であり、摩鉱時間は３０分、５０％粒子径は４２μｍであった。
【００３２】
この摩鉱精鉱をテーブル選別機により選別（１回目）し、細粒と粗粒とに選別した後、選別した粗粒を再度テーブル選別機により選別（２回目）した。２回目の選別で回収した粗粒を再度湿式ボールミルにより摩鉱し、テーブル選別機により３回目の選別を実施した。選別機のストロークを１５ｍｍ、変速機の回転数を３５７ｒｐｍとして選別を実施した。
【００３３】
図７および図８は、それぞれ、選別分離し得られたＣｕ品位の高い細粒（図３の回収位置１で回収）の粒度分布測定結果、およびＦｅ品位の高い粗粒（図３の回収位置３で回収）の粒度分布測定結果である。図９および図１０は、それぞれ、選別分離し得られたＣｕ品位の高い細粒のＸＲＤ解析結果とＦｅ品位の高い粗粒のＸＲＤ解析結果である。
【００３４】
次に、上記テーブル選別機で選別回収したそれぞれのサンプルを、Ｃｕ品位の高いサンプル（選別精鉱）、Ｆｅ品位の高いサンプル（選別尾鉱）、および、その他(中間精鉱)の３グループに分けて混合した場合のそれぞれのグループの重量割合（ｗｔ％）、Ｃｕ回収率（ｗｔ％）、Ｃｕ品位（ｗｔ％）、Ｆｅ品位（ｗｔ％）を調査した。表１に結果を示す。
【００３５】
【表１】
0005641952.tif 000002
【００３６】
選別精鉱は、硫化変換後の元精鉱（Ｃｕ品位＝３０ｗｔ％、Ｆｅ品位＝２１ｗｔ％）と比較して、Ｃｕ品位が高くＦｅ品位が低くなった。また、硫化変換前の元精鉱（Ｃｕ品位＝３４ｗｔ％、Ｆｅ品位＝２４ｗｔ％）に対して、選別精鉱はＦｅ品位が５．８ｗｔ％低下している。このことから硫化変換前の精鉱中には重量比でＣｕ：１．００に対してＦｅ：０．７１が含まれているが、選別精鉱中は重量比でＣｕ：１．００に対してＦｅ：０．５３まで低減されており、製錬所でのスラグ発生量の低減が可能となる。また選別尾鉱はＣｕ品位が１６．２％で最も低く、Ｆｅ品位は３３．８％で最も高い。
【００３７】
選別条件は、選別の成績、即ちＣｕ回収率および選別精鉱Ｃｕ品位、あるいは処理コストにより、任意に変更可能である。中間精鉱および選別尾鉱は、そのまま浮遊選鉱に供する、あるいは再度摩鉱、多段選別を繰り返すことでＣｕおよびＦｅをそれぞれ精鉱と尾鉱とに濃縮することが可能である。
【００３８】
（実施例２）
図１１は、実施例２に係る銅精鉱の処理方法を示す工程図である。黄銅鉱主体の銅精鉱の硫化変換処理については実施例１と同様である。銅藍と黄鉄鉱とに変換した硫化銅精鉱（Ｃｕ品位＝３０ｗｔ％、Ｆｅ品位＝２１ｗｔ％）を湿式ボールミルにより摩鉱し、図１２の粒度分布を示す摩鉱精鉱を得た。このときのスラリー濃度は３０ｗｔ％であり、摩鉱時間は３０分、５０％粒子径は４５μｍであった。
【００３９】
この摩鉱精鉱をテーブル選別機により選別（１回目）し、細粒と粗粒とに選別した後、選別した粗粒を再度湿式ボールミルにより摩鉱し、テーブル選別機により２回目の選別を実施した。選別機のストロークを１５ｍｍ、変速機の回転数を３５７ｒｐｍとして選別を実施した。それぞれの選別時に回収したサンプル品位は図１１に示す。
【００４０】
次に、上記テーブル選別機で選別し回収したそれぞれのサンプルをＣｕ品位の高いサンプル（選別精鉱）、Ｆｅ品位の高いサンプル（選別尾鉱）、その他１(中間精鉱１)、およびその他２(中間精鉱２)の４グループに分けて混合した場合のそれぞれのグループの重量割合（ｗｔ％）、Ｃｕ回収率（ｗｔ％）、Ｃｕ品位（ｗｔ％）、Ｆｅ品位（ｗｔ％）を調査した。表２に結果を示す。
【００４１】
【表２】
0005641952.tif 000003
【００４２】
選別精鉱は、硫化変換後の元精鉱（Ｃｕ品位＝３０ｗｔ％、Ｆｅ品位＝２１ｗｔ％）と比較し、Ｃｕ品位が高くＦｅ品位が低くなった。また、硫化変換前の元精鉱（Ｃｕ品位＝３４ｗｔ％、Ｆｅ品位＝２４ｗｔ％）に対しては、Ｆｅ品位が５．８ｗｔ％低下している。このことから変換前精鉱中には重量比でＣｕ：１．００に対してＦｅ：０．７１が含まれているが、選別精鉱中は重量比でＣｕ：１．００に対してＦｅ：０．５７まで低減されており、製錬所でのスラグ発生量の低減が可能となる。また選別尾鉱はＣｕ品位が１５．０％で最も低く、Ｆｅ品位は３６．０％で最も高い。
【００４３】
（比較例）
図１３は、比較例に係る銅精鉱の処理方法を示す工程図である。黄銅鉱主体の銅精鉱の変換処理については実施例１，２と同様である。銅藍と黄鉄鉱とに変換した硫化銅精鉱（Ｃｕ品位＝３０ｗｔ％、Ｆｅ品位＝２０ｗｔ％）を、実施例１，２と異なる摩鉱機であるジェットミルにより摩鉱し、図１４の粒度分布を示す摩鉱精鉱を得た。
【００４４】
このときの粉砕圧力は０．５ＭＰａで、得られた摩鉱精鉱粒子の５０％粒子径は８．０μｍであった。比較例においては、実施例１，２における摩鉱精鉱粒子の５０％粒子径４０μｍに比べて小さくなる条件で摩鉱した。この摩鉱精鉱をテーブル選別機により選別（１回目）し、細粒と粗粒とに選別した。テーブル選別機のストロークを１５ｍｍ、変速機の回転数を３５７ｒｐｍとして選別を実施した。それぞれの選別時に回収したサンプル品位を図１３に示す。
【００４５】
次に、テーブル選別機で選別し回収したそれぞれのサンプルをＣｕ品位の高いサンプル（選別精鉱）およびＦｅ品位の高いサンプル（選別尾鉱）の２グループに分けて混合した場合のそれぞれのグループの重量割合（ｗｔ％）、Cu回収率（ｗｔ％）、Ｃｕ品位（ｗｔ％）、Ｆｅ品位（ｗｔ％）を調査した。表３に結果を示す。
【００４６】
【表３】
0005641952.tif 000004
【００４７】
選別精鉱は、硫化変換後の元精鉱（Ｃｕ品位＝３０ｗｔ％、Ｆｅ品位＝２１ｗｔ％）と比較し、Ｃｕ品位、Ｆｅ品位とも僅かに高くなった。表３に示すように、銅の回収率は、８５ｗｔ％と高い値が得られた。しかしながら、硫化変換前の元精鉱（Ｃｕ品位＝３４ｗｔ％、Ｆｅ品位＝２４ｗｔ％）に対しては、Ｆｅ品位が１．９ｗｔ％しか低下しておらず、硫化変換前精鉱中に重量比でＣｕ：１．００に対してＦｅ：０．７１が含まれているのと同様、選別精鉱中にも重量比でＣｕ：１．００に対してＦｅ：０．７１が含まれており、あまり高い値が得られていない。この選別条件では製錬所でのスラグ発生量をより低減することは困難である。また選別尾鉱はＣｕ品位、Ｆｅ品位とも最も低くなった。
【００４８】
（分析）
実施例１，２では、それぞれ図４と図１１に示すフロー（実施例１は硫化変換後、摩鉱１→選別１→選別２→摩鉱２→選別３、実施例２は摩鉱１→選別１→摩鉱２→選別２）で選別処理を行ったが、最終的な選別精鉱のＣｕ品位、Ｃｕ回収率は、ほぼ同様の結果が得られた。また発明者らは、その他の摩鉱条件と選別条件の組み合わせフローでも選別試験を実施したが、１回目の摩鉱で得られる摩鉱精鉱粒子の５０％粒子径を概ね３０μｍ〜５０μｍとすることで、同様の選別結果が得られることを確認した。
【００４９】
一方、比較例では摩鉱精鉱粒子の５０％粒子径を約８．０μｍまで小さくしたことにより、良好な選別成績を得ることができなかった。これは過度な摩鉱条件により硫化変換時に内殻に生成するＦｅＳ２を破壊してしまったことで、粒子径差に基づく選別が主体であるテーブル選別機の選別効果が得られなかったことを示している。
【００５０】
実施例１，２における摩鉱精鉱粒子の５０％粒子径はそれぞれ４２μｍ、４５μｍであり、５０％粒子径３０μｍ〜５０μｍの範囲におさまっているが、比較例の摩鉱精鉱粒子の５０％粒子径は８μｍであり内殻のＦｅＳ２を粗大な状態で残存することの出来る３０μｍ〜５０μｍの適正範囲から外れ、ＦｅＳ２が微細粒子にまで破壊されたことで選別効果を得ることができなかった。摩鉱精鉱粒子が５０％粒子径の適正範囲３０μｍ〜５０μｍを超えた場合、例えば５０％粒子径が８０μｍ〜１００μｍ程度の摩鉱状態では、外殻のＣｕＳが十分に剥ぎ取られていない状態（単体分離していない状態）であり、選別効果が小さくなる。
【００５１】
ただし、摩鉱精鉱粒子の５０％粒子径の適正範囲は、黄銅鉱主体の銅精鉱の硫化変換後の５０％粒子径が８０μｍ〜１５０μｍ程度の変換粒子を対象とした選別試験での適正範囲である。
【図１】
0005641952.tif 000005
【図２】
0005641952.tif 000006
【図３】
0005641952.tif 000007
【図４】
0005641952.tif 000008
【図５】
0005641952.tif 000009
【図６】
0005641952.tif 000010
【図７】
0005641952.tif 000011
【図８】
0005641952.tif 000012
【図９】
0005641952.tif 000013
【図１０】
0005641952.tif 000014
【図１１】
0005641952.tif 000015
【図１２】
0005641952.tif 000016
【図１３】
0005641952.tif 000017
【図１４】
0005641952.tif 000018